(57)【特許請求の範囲】
【請求項１】
下記架橋基Ａで表される酸性雰囲気で架橋を形成する化学構造を有する下記の式１で表されるモノマー単位からなるホモ重合体又は少なくとも式１のモノマー単位を一部構成成分として含む共重合体である再溶解性酸架橋型高分子化合物。
【化１】
0003914363.tif 000011
（式１において、ＲxはＨまたは低級アルキルであり、Ｒ１は低級アルキル、Ｒ２は置換基を有していてもよいアルキル、Ｒ３は酸性雰囲気において架橋を形成する下記の化学基Ａである。）。
【化２】
0003914363.tif 000012
〔化学基Ａにおいて、ｎ１は０または整数、Ｒ４はメチル基またはエチル基である。〕
また、共重合体における共重合成分としては、メタクリル酸エステル系、アクリル酸エステル系、アクリルアミド系、メタアクリルアミド系、Ｎ−ビニルピロリドン、非置換のフェニル基またはＯＨ、ＣＯＯＨ、エステル基、アルコキシ基、Ｏ−Ｃ（＝Ｏ）−ＯＣ（ＣＨ３）３で置換されたフェニル基を有するスチレン型モノマーからなる群から選択され、最大９０モル％を共重合成分とすることができる。
【請求項２】
請求項１に記載のホモ又は共重合体である再溶解性酸架橋型高分子化合物に光酸発生剤を配合したことを特徴とする光架橋・硬化・加熱分解性高分子組成物感光性組成物。
【発明の詳細な説明】
【０００１】
【発明の属する技術分野】
本発明は、酸性雰囲気において架橋（硬化）し、該架橋化合物が比較的低温の加熱により除去容易な化学構造の化合物に分解する特性を有する新規なホモ又は共重合体である再溶解性酸架橋型高分子化合物に関する。ここで、再溶解融解性酸架橋型高分子とは、酸性雰囲気において架橋（硬化）し、該架橋化合物が比較的低温の加熱により除去容易な化学構造の化合物に分解する特性を有する高分子（オリゴマーに相当するものを含む）を意味する。そして、該酸性雰囲気を形成する手段として、従来から当該技術分野において公知の光酸発生剤を組み合わせることにより、レジスト、接着剤などとして利用した後の膜を、従来のレジストや光硬化接着剤などのように、物理的、化学的手段を要することなく、緩やかな加熱によって容易に除去できるものに変性させることができる感光性樹脂組成物として利用できる。
【０００２】
【従来技術】
酸などにより、架橋（硬化）する重合体高分子化合物は、（フォト）リソグラフィーの技術分野、これを応用して種々の微細加工に利用する（フォト）レジストとしての応用分野、非溶剤型（光）硬化性の接着剤（インクのビヒクル）などとして利用されている。そして、前記フォトリソグラフィーなどの分野では、重合体高分子化合物自体（天然の高分子）に感光性基を導入したもの、感光性材料として重合体高分子化合物（天然の高分子）以外の化合物を利用して、および、該感光成分の光化学反応により生成した化学種によって、該重合体高分子化合物（天然の高分子）を、除去し易い特性に変える（ポジ型）又はより化学的又は物理的抵抗性を増加する特性に変える（ネガ型）感光性組成物としてするものなどが色々開発されてきた。
【０００３】
このような中に、例えば特開２０００−２６４４４号公報には、重合体を形成するオキセタン化合物、酸素を環員とする４員環が提案されている。前記公報の中では、先行技術として多くのオキセタン化合物が提案され、光硬化型オキセタン化合物として利用されることが提案されてきているが、該先行技術の多くのオキセタン化合物は、オキセタン基以外にエーテル結合を含まないものである。ただ、特開平７−１７９５８号公報にはオキセタン基以外にエーテル結合を持つ化合物が開示され（段落００１０の〔化５〕）、その反応性について言及し、シクロヘキシルエポキシドが最も反応性が高く、該オキセタン化合物は重合性が乏しいと述べ、前記公報に記載のオキセタン化合物は重合性が良いと述べている。また、得られた前記オキセタン化合物から製造された重合体を光酸発生剤と共の用いられることが記載されておる。また、前記オキセタン化合物からの重合体は、耐熱性や各種被着体に対する接着剤としての利用についても言及している。
【０００４】
ところで、最近では、ＩＣ等の半導体製造工程、液晶、サーマルヘッド等の回路基板の製造、更にその他のフォトファブリケーション工程に使用されるより微細加工（最小パターン幅はサブハーフミクロンの領域）用フォトレジストの開発が盛んである。１ギガビット以上の集積度を持つＤＲＡＭの製造のためには、より短波長の光源によるレジストパターンの形成が必要であるとされており、ＡｒＦ エキシマレーザー(１９３ｎｍ)、Ｆ２エキシマレーザー(１５７ｎｍ)、更にはＸ線、電子線の利用が可能な上記レジスト材料の開発が考えられている。
【０００５】
しかしながら、上記、接着剤、（フォト）レジスト材料などの開発は、ほとんど加工性能に向けられており、ここ数年来、化学技術の分野において多くの関心が向けられている、地球環境の問題も視野に入れた開発とはほど遠いものである。例えば、（フォト）レジスト材料などは、利用後は被加工材料から、また、製品の寿命の後は、被加工材料などから該（フォト）レジスト材料を取り除く必要がある。従来技術では、前記（フォト）レジスト材料の除去のためには、該（フォト）レジスト材料は化学的にも、機械的にも比較的安定なものであるから、極めて過酷な化学的、機械的手段を用いることが必要であった。その結果、多くの費用がかかるだけでなく、環境の汚染をももたらすという極めて不本意な事態を引き起こしているというのが、徐々に改善の意識はあるものの、現状である。
【０００６】
【発明が解決しようとする課題】
本発明の課題は、前記従来の接着剤、（フォト）レジスト材料などがもっている不都合を改善することである。しかしこの課題は、架橋性と架橋後の分解容易性という、反対の特性と見えるような特性を同時に持つ分子を設計をするとい問題であるが、一方の特性に単純化して、高分子化合物の持つ構造と外部手段による分解性を見出すことを考えた。外部手段として、従来用いられていた化学的手段、機械的手段が考えられないとすれば、熱という物理的手段と高分子化合物の持つ構造との関係を検討する以外にない。このような着想のもとに鋭意検討する中で、カルボニル基又は芳香族環に結合する酸素と３級炭素との結合は、酸性雰囲気において、緩やかな加熱によって切れることを発見し、前記本発明の課題を解決した。
【０００７】
【課題を解決するための手段】
本発明の第１は、（１）下記架橋基Ａで表される酸性雰囲気で架橋を形成する化学構造を有する下記の式１で表されるモノマー単位からなるホモ重合体又は少なくとも式１のモノマー単位を一部構成成分として含む共重合体である再溶解性酸架橋型高分子化合物。
【０００８】
【化３】 
0003914363.tif 000002
【０００９】
（式１において、ＲxはＨまたは低級アルキルであり、Ｒ１は低級アルキル、Ｒ２は置官基を有していてもよいアルキル、Ｒ３は酸性雰囲気において架橋を形成する下記の化学基Ａである。）。
【００１０】
【化４】
0003914363.tif 000003
【００１１】
〔化学基Ａにおいて、ｎ１は０または整数、Ｒ４はメチル基またはエチル基である。〕
また、共重合体における共重合成分としては、メタクリル酸エステル系、アクリル酸エステル系、アクリルアミド系、メタアクリルアミド系、Ｎ−ビニルピロリドン、非置換のフェニル基またはＯＨ、ＣＯＯＨ、エステル基、アルコキシ基、Ｏ−Ｃ（＝Ｏ）−ＯＣ（ＣＨ３）３で置換されたフェニル基を有するスチレン型モノマーからなる群から選択され、最大９０モル％を共重合成分とすることができる。
【００１２】
本発明の第２の発明は、（２）前記（１）に記載のホモ又は共重合体である再溶解性酸架橋型高分子化合物に光酸発生剤を配合したことを特徴とする光架橋（硬化）・加熱分解性高分子組成物感光性組成物である。
【００１３】
【本発明の実施の態様】
本発明をより詳細に説明する。
Ａ．本発明のホモ又は共重合体である再溶解性酸架橋型高分子化合物は前記したとおりであり、共重合体成分としては、当該分野において周知の多くの不飽和モノマー類を用いることができ、前記本発明の特性である、緩やかな加熱によって除去性を向上させる特性を低下させてしまわないモノマー（例えばメタクリル酸メチル）を前記本発明の必須の構成モノマーに対して、９０モル％の範囲まで共重合しても良い。共重合成分としては、メタクリル酸エステル系、アクリル酸エステル系、アクリルアミド系、メタアクリルアミド系、Ｎ−ビニルピロリドン、非置換のフェニル基またはＯＨ、ＣＯＯＨ、エステル基、アルコキシ基、Ｏ−Ｃ（＝Ｏ）−ＯＣ（ＣＨ３）３で置換されたフェニル基を有するスチレン型モノマーなどを好ましいものとして挙げることができる。
【００１４】
Ｂ．光酸発生剤は、前記本発明のホモ又は共重合体である再溶解性酸架橋型高分子化合物における、Ｒ３の架橋（硬化）基に作用して、例えばエポキシ環を開環させて前記高分子化合物同士及び／又は被接着部材の表面と架橋（結合）させる酸性活性物質を放出する化合物を意味し、当該分野において周知である。好ましいものとしては、オニウムイオン（カチオン）とアニオンとの塩、例えば、一般式３のスルホニウム塩型の塩
【００１５】
【化５】
0003914363.tif 000004
【００１６】
（式３中Ｒは、炭素数１１までのアルコキシキ基、Ｘ−は、ＰＦ６−、ＡｓＦ６−、ＣＦ３ＳＯ３−などのアニオンを表す。）、具体的にはトリフェニルスルホニウムのトリフルオロメタンスルホン酸との塩、または下記の式４の（ａ）、（ｂ）のヨードニウム型の塩
【００１７】
【化６】
0003914363.tif 000005
【００１８】
（式４中、Ｒは炭素数８以上のアルキル基であり、Ｘ−は、ＰＦ６−、ＳｂＦ６−、ｐ−トルエンスルホン酸イオン、または式５などのアニオンを表す、
【００１９】
【化７】
0003914363.tif 000006
【００２０】
であり、具体的にはジフェニルヨードニュウムのｐ−トルエンスルホン酸との塩、Ｒ−Ｓ（＝Ｏ）２−Ｏ−Ｒｙ（式６）表されるイミノスルホナート型化合物（式６中、Ｒは、低級アルキル基、置換または未置換のフェニル基、ＣＦ３などを表し、Ｒｙは
【００２１】
【化８】
0003914363.tif 000007
【００２２】
の基１、（ａ）、（ｂ）を表す。）、具体的には、９−フルオレニリデンイミノｐ−トルエンスルホナート、または下記の式７の（ａ）〜（ｃ）のイミドスルホナート型化合物
【００２３】
【化９】
0003914363.tif 000008
【００２４】
（式７中Ｒは、低級アルキル基、置換または未置換のフェニル基、ＣＦ３などを表す。）などを挙げることができる。これら、光酸発生剤は、単独でも、また２種以上組み合わせて使用できる。また、光増感剤などと併用することもできる。配合量は、必要とする光反応性を考慮して適宜決定しうるが、前記再溶解性酸架橋型高分子化合物１００重量部に対して１０〜０．５重量部の割合とすること、特に、５〜１重量部とすることが良い。
【００２５】
Ｃ．光酸発生剤を分解し、酸性活性物質を発生するために照射する光エネルギー線としては、可視光、紫外線、赤外線、Ｘ線、α線、β線、γ線などを用いることができるが、簡易な光源としては、紫外線が使用される。本発明の高分子化合物の１態様である、メタクリル酸α−テルピネオールエステルエポキシドの重合体を用いた場合の、露光（光エネルギー照射）による架橋（硬化）と加熱による化学構造の変化の概念を図１に示す。また、本発明の重合高分子化合物（ポリマー：Ｐ）と光酸発生剤（ＡＲ）を含む組成物を用いて基体（ＢＳ）上に感光層（ＰＳＬ）を形成し、適当な光源（Ｌ）による露光、現像による架橋硬化画像（ＰＨ：ネガ型）の形成、及び前記架橋硬化画像を利用した後に該画像を除去するのに、緩やかな加熱処理後に行う、本発明の感光性組成物を用いた場合の工程の特徴を概念的に図２に示す。
【００２６】
【実施例】
実施例１
Ａ．メタクリル酸α−テルピネオールエステルの合成
α−テルピネオール３４．８ｇ（０．２２６モル）、触媒として４−ジメチルアミノピリジン２．７ｇ（０．０２２１モル）を三口フラスコに入れ蒸留したピリジン３１ｍＬに溶かす。３つ口フラスコを氷水に入れ反応溶液を冷やしながら塩化メタクリロイルの塩化メチレン溶液（塩化メタクリロイル２４．０g（０．２３０モル）を蒸留した塩化メチレ１１０ｍＬに溶かして調製）をゆっくり滴下してゆく。その溶液を撹拌しながら室温で４０時間反応させた。反応溶液を２ＮのＨ２ＳＯ４水溶波２００ｍＬで洗浄し、水層が酸性になったことを確認してから水、飽和炭酸水素ナトリウム水溶液、水の順で洗浄し、水層が中性になったことを確認し、硫酸マグネシウムで乾燥した。溶媒の塩化メチレンをエバポレーターで留去し、酢酸エチル：ヘキサン＝1：1（ｖ：ｖ）の混合溶媒でシリカゲルのカラムで精製した。収量２５．６ｇ、収率５１％であった。得られた化合物（式（８）のＮＭＲの分析結果は
１Ｈ−ＮＭＲ（ＣＤＣｌ３、ｐｐｍ）
δ  ５．９０（ｓ，１Ｈ，Ｈａ）
５．４０（ｓ，１Ｈ，Ｈｂ）
５．３０（ｓ，１Ｈ，Ｈｃ）
１．２０〜２．１０（ｍ，１９Ｈ，Ｈｄ）である。
【００２７】
【化１０】
0003914363.tif 000009
【００２８】
Ｂ．メタクリル酸α−テルピネオールエステルエポキシドの合成
２Ｌの４つ口フラスコにスターラーピースを入れｐＨメーター電極と滴下ろうとを取り付ける。フラスコにメタクリル酸α−テルピネオールエステル２５．６ｇ（０．１１５モル）、塩化メチレン１９０ｍＬ、アセトン１９０ｍＬ（２．６４モル）、リン酸緩衝溶液（ｐＨ７．４）６３０ｍＬ、１８−クラウン−６−エーテル１．２６ｇ（０．００４７７モル）を入れる。反応溶液を水浴中で５℃に保ちながら別途調製したオキソン（ＯＸＯＮＥ：商品名）（２ＫＨＳＯ５・Ｋ２ＳＯ４・ＫＨＳＯ４）水溶波〔オキソン１０７ｇ（０．１７４モル）を水４００ｍＬにとかしたもの〕と水酸化カリウム水溶演〔ＫＯＨ、４０ｇ（０．７１３モル）を水２５０ｍＬに溶かしたもの〕をｐＨが７．１〜７．５になるように満下してゆく。オキソン水溶液を１時間かけて満下し、その後もｐＨ調整に水酸化カリウム水溶液を添加しながら２時間反応させる。その後、反応溶液をろ通し５０ｍＬの塩化メチレンで３回抽出する。その後有機層を水で洗浄し、無水硫酸マグネシウムで乾燥した。溶媒の塩化メチレンをエバポレーターで留去し、酢酸エチル：ヘキサン＝３：１（ｖ：ｖ）の混合溶媒でシリカゲルのカラムで精製した。収量１４．３ｇ、収率５２％であった。得られた化合物（式９）のＮＭＲは、以下のとおりである。
１Ｈ−ＮＭＲ（ＣＤＣｌ３、ｐｐｍ）
δ  ５．９０（ｓ，１Ｈ，Ｈａ）
５．４０（ｓ，１Ｈ，Ｈｂ）
２．９０〜３．１０（ｍ，１Ｈ，Ｈｃ）
１．２０〜２．１０（ｍ，１Ｈ，Ｈｄ）
【００２９】
【化１１】
0003914363.tif 000010
【００３０】
Ｃ．メタクリル酸α−テルピネオールエステルエポキシドの重合仕込量は以下の通りである。メタクリル酸α−テルピネオールエステルエポキシド ２．５ｇ（０．０１０５モル）アゾビスイソブチロニトリル（Ａ１ＢＮ） ０．０３０ｇ（０．０００１８３モル）Ｎ，Ｎ−ジメチルホルムアミド（ＤＭＦ） ４ｍＬモノマー、開始剤ＡＩＢＮおよぴ溶媒としてＤＭＦをコック付き試験管に入れ混合した。液体窒素を用いて凍結脱気した後、３０℃で高圧水銀灯ＵＶ−３５フィルターを用いて３３５ｎｍ以上の波長の光を照射重合した。重合反応は２時間４０分であった。再沈精製はメタノール：クロロホルム系で４回行った。収率 ４４％ Ｍｎ＝５００００ Ｍｗ／Ｍｎ＝２．２ Ｔｇ＝１１８℃
【００３１】
実施例２
光不溶化率の測定（光架橋度の測定に相当しうる）ポリマーと光酸発生剤（９−フルオレニリデンイミノｐ−トルエンスルホナート）をポリマーに対して３．６モル％（５重量％）添加してクロロホルム：シクロヘキサノン＝１：１（ｖ：ｖ）混合溶媒に溶かしてサンプル溶液を調製する。その溶液をシリコンウェハー上にスピンコートして薄膜を調製する（膜厚：約０．５μｍ、ブリベーク：１２０℃、２分）。薄膜に低圧水銀灯で２５４ｎｍ光を照射した後、ＴＨＦ（テトラヒドロフラン）に１０分間浸漬してその現像前後の膜厚から不溶化率を測定した。不溶化率は照射光量とともに増大した。光照射を６０ｍＪ／ｃｍ２のときに不溶化率として８０％以上の不溶化率が得られた。
【００３２】
実施例３
加熱再可溶化の測定光不溶化率の測定と同様にして作製した薄膜に、まず光照射を６０ｍＪ／ｃｍ２行う。その薄膜を加熱し、メタノールに１０分間浸漬してその現像前後の膜厚から残存率を測定した。薄膜が完全にメタノールに溶解するためには１６０℃で１２分、１７０℃で８分、１８０℃で２．５分の加熱が必要であった。不溶化膜の可溶化は、加熱温度と加熱時間に強く依存する。
【００３３】
【発明の効果】
以上述べたように、本発明の光架橋（硬化）・加熱分解性高分子組成物感光性組成物は、該組成物を用いた光架橋（硬化）層を、該層の利用後、緩やかな加熱だけで容易に除去できる化学構造に変性し得るという優れた効果がもたらされる。
【図面の簡単な説明】
【図１】 露光（光エネルギー照射）による高分子層の架橋（硬化）と前記架橋高分子層の加熱による化学構造の変化を示す概念図
【図２】 露光、現像、架橋硬化画像（ＰＨ：ネガ型）、及び加熱処理、架橋硬化画像の除去の工程の概念図
【符号の説明】
Ｌ 光源 Ｐ 本発明の重合高分子化合物ＡＲ 光酸発生剤 ＢＳ 基体 ＰＳＬ 感光層 ＰＨ 架橋硬化画像
【図１】
0003914363.tif 000013
【図２】
0003914363.tif 000014